【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
水、少なくとも１つの非イオン性の架橋された両親媒性ポリマーおよび少なくとも１つの界面活性剤を含む降伏応力流体組成物であって、前記組成物の全重量に対して前記ポリマーの濃度が０．５〜５ｗｔ．％の範囲にあり、前記界面活性剤の濃度が１〜３０ｗｔ．％（活性重量に対して）の範囲にある組成物。
【請求項２】
前記ポリマーが、少なくとも１つの疎水性モノマーおよび少なくとも１つの親水性モノマーを含むモノマー混合物から調製される、請求項１に記載の組成物。
【請求項３】
前記モノマー混合物が、前記ポリマー中に前記ポリマーの全重量に対して０．０１〜１ｗｔ．％組み込まれるのに十分な量で存在する少なくとも１つの架橋性モノマーを含む、請求項１または２記載の組成物。
【請求項４】
前記少なくとも１つの架橋性モノマーが、トリメチロールプロパンのポリアリルエーテル、ペンタエリスリトールのポリアリルエーテル、スクロースのポリアリルエーテルおよびその混合物から選択されるか、または
前記少なくとも１つの架橋性モノマーが、トリメチロールプロパントリ（メタ）アクリレート、トリメチロールエタントリ（メタ）アクリレート、テトラメチロールメタントリ（メタ）アクリレートおよびその混合物から選択されるか、または
前記少なくとも１つの架橋性モノマーが、ペンタエリスリトールジアリルエーテル、ペンタエリスリトールトリアリルエーテル、ペンタエリスリトールテトラアリルエーテルおよびその混合物から選択される、請求項３に記載の組成物。
【請求項５】
前記少なくとも１つの界面活性剤が、アニオン性、カチオン性、両性、非イオン性およびその混合物から選択される、請求項１〜４に記載の組成物。
【請求項６】
前記降伏応力が少なくとも０．１Ｐａ、または少なくとも０．５Ｐａ、または少なくとも１Ｐａである、請求項１〜５に記載の組成物。
【請求項７】
前記ポリマーが分散ポリマーである、請求項１〜６に記載の組成物。
【請求項８】
前記分散ポリマーが、９５〜９９．５ｗｔ．％の少なくとも１つのビニルラクタムと少なくとも１つのＣ１〜Ｃ２２カルボン酸のビニルエステルの組合せから調製され、前記モノマーの組合せの少なくとも３０ｗｔ．％が、ビニルラクタム、０．０５〜５ｗｔ．％の少なくとも１つのＣ８〜Ｃ２２アルキル（メタ）アクリレート、任意選択で最大で５ｗｔ．％の会合性および／または半疎水性のモノマー（前記重量％は全モノマーの重量に対してである）ならびに０．０１〜１ｗｔ．％の架橋性モノマー（前記乾燥ポリマーの重量に対して）から選択される、請求項７に記載の組成物。
【請求項９】
前記分散ポリマーが、３０〜９０ｗｔ．％のＮ−ビニルピロリドン、１０〜３５ｗｔ．％の酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、ベルサチン酸ビニル、ラウリン酸ビニル、パルミチン酸ビニルおよびステアリン酸ビニルから選択される少なくとも１つのビニルエステル、０〜３５ｗｔ．％のジメチルアクリルアミド、０．５〜５ｗｔ．％のラウリルメタクリレート、ステアリルメタクリレート、ベヘニルメタクリレートおよびその混合物から選択されるＣ８〜Ｃ２２アルキル（メタ）アクリレートを含むモノマー混合物から重合される、請求項７に記載の組成物。
【請求項１０】
前記分散ポリマーが、Ｎ−ビニルピロリドン、酢酸ビニル、ならびにラウリルメタクリレート、ステアリルメタクリレート、ベヘニルメタクリレートおよびその混合物から選択されるＣ８〜Ｃ２２アルキル（メタ）アクリレートならびにその混合物を含むモノマー混合物から調製される、請求項９に記載の組成物。
【請求項１１】
前記分散ポリマーが、６０〜９０ｗｔ．％のＮ−ビニルピロリドンを含むモノマー混合物から重合される、請求項８〜１０のいずれかに記載の組成物。
【請求項１２】
前記会合性モノマーが、（ｉ）エチレン性不飽和末端基ポーション；（ｉｉ）ポリオキシアルキレン中央部ポーションおよび（ｉｉｉ）８〜３０個の炭素原子を含む疎水性末端基ポーションを含む、請求項８に記載の組成物。
【請求項１３】
前記会合性モノマーが、式ＶＩＩおよびＶＩＩＡ：
【化１２】
2014532094.tif 000001
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレンであり；ＥはＨまたはメチルであり；ｚは０または１であり；ｋは０〜３０の範囲の整数であり、ｍは０または１であり、ただし、ｋが０である場合、ｍは０であり、ｋが１〜３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では２〜１５０、他の態様では１０〜１２０、さらなる態様では１５〜６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−または−Ｃ（Ｏ）ＮＨＣ（Ｏ）−であり；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、請求項８または１２に記載の組成物。
【請求項１４】
前記会合性モノマーが、式ＶＩＩＢ：
【化１３】
2014532094.tif 000002
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは１０〜６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり、Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、請求項８〜１３のいずれかに記載の組成物。
【請求項１５】
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含む基から選択される末端基ポーションを含む、請求項８〜１４のいずれかに記載の組成物。
【請求項１６】
前記半疎水性モノマーが、式ＶＩＩＩおよびＩＸ：
【化１４】
2014532094.tif 000003
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは０〜３０の範囲の整数であり、ｍは０または１であり、ただし、ｋが０である場合、ｍは０であり、ｋが１〜３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では２〜１５０、他の態様では５〜１２０、さらなる態様では１０〜６０の範囲の整数であり；Ｒ１７は水素および直鎖または分枝状Ｃ１〜Ｃ４アルキル基から選択され；Ｄはビニルまたはアリル部分を表す）
で表される少なくとも１つのモノマーから選択される、請求項８〜１５のいずれかに記載の組成物。
【請求項１７】
前記半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ    ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜１２０、他の態様では５〜４５、さらなる態様では１０〜０．２５の範囲の整数であり、「ｂ」は、一態様では約０または２〜約１２０、他の態様では５〜４５、さらなる態様では１０〜０．２５の範囲の整数であり、ただし、「ａ」と「ｂ」が同時に０であることはない）
で表される少なくとも１つのモノマーから選択される、請求項８〜１６に記載の組成物。
【請求項１８】
前記架橋モノマーが、平均で３個の架橋可能な不飽和官能基を有するモノマーから選択される、請求項８〜１７に記載の組成物。
【請求項１９】
請求項１〜１８のいずれかに記載の掘削地下累層において使用するための降伏応力流体を含む掘削流体。
【請求項２０】
請求項１〜１９のいずれかに記載の破砕地下累層において使用するための降伏応力流体を含む液圧破砕流体。
【手続補正２】
【補正対象書類名】明細書
【補正対象項目名】００３４
【補正方法】変更
【補正の内容】
【００３４】
本明細書のためには、接頭辞「（メタ）アクリル」は「アクリル」と「メタクリル」を含む。例えば、「（メタ）アクリルアミド」という用語は、アクリルアミドとメタクリルアミドの両方を含む。
本発明は、例えば、以下を提供する。
（項目１）
水、少なくとも１つの非イオン性の両親媒性ポリマーおよび少なくとも１つの界面活性剤を含む降伏応力流体組成物であって、前記組成物の全重量に対して前記ポリマーの濃度が５ｗｔ．％または５ｗｔ．％未満であり、前記界面活性剤の濃度が３０ｗｔ．％または３０ｗｔ．％未満である組成物。
（項目２）
前記ポリマーの濃度が約０．５〜約３ｗｔ．％の範囲にある、項目１に記載の組成物。
（項目３）
前記ポリマーが、少なくとも１つの疎水性モノマーおよび少なくとも１つの親水性モノマーを含むモノマー混合物から調製される、前記項目のいずれかに記載の組成物。
（項目４）
前記ポリマーが、少なくとも３０ｗｔ．％の前記親水性モノマーおよび少なくとも５ｗｔ．％の前記疎水性モノマーを含むモノマー混合物から調製される、前記項目のいずれかに記載の組成物。
（項目５）
前記モノマー混合物が、前記ポリマー中に前記ポリマーの全重量に対して約０．０１〜約１ｗｔ．％組み込まれるのに十分な量で存在する架橋性モノマーを含む、前記項目のいずれかに記載の組成物。
（項目６）
前記架橋性モノマーが、平均で約３個の架橋可能な不飽和部分を含む、前記項目のいずれかに記載の組成物。
（項目７）
前記モノマー混合物が、前記ポリマー中に乾燥ポリマーの全重量に対して約０．０１〜約０．３ｗｔ．％組み込まれるのに十分な量で存在する架橋性モノマーを含む、前記項目のいずれかに記載の組成物。
（項目８）
前記少なくとも１つの親水性モノマーが、少なくとも１つのビニルラクタムから選択される、前記項目のいずれかに記載の組成物。
（項目９）
前記少なくとも１つの疎水性モノマーが、少なくとも１つのＣ１〜Ｃ２２カルボン酸のビニルエステルから選択される、前記項目のいずれかに記載の組成物。
（項目１０）
前記モノマー混合物が、会合性モノマーおよび／または半疎水性モノマーをさらに含む、前記項目のいずれかに記載の組成物。
（項目１１）
前記ビニルラクタムがＮ−ビニルピロリドンであり、前記ビニルエステルが、ギ酸ビニル、酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、ベルサチン酸ビニル、ラウリン酸ビニル、パルミチン酸ビニル、ステアリン酸ビニルおよびその混合物から選択され；前記Ｃ８〜Ｃ２２アルキル（メタ）アクリレートが、ラウリルメタクリレート  ステアリルメタクリレート、ベヘニルメタクリレートおよびその混合物から選択され；前記疎水的に改変されたアルコキシ化（メタ）アクリレートが、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート（ＢＥＭ）、セロチルポリエトキシ化（メタ）アクリレート、モンタニルポリエトキシ化（メタ）アクリレート、メリシルポリエトキシ化（メタ）アクリレートおよびその混合物；およびその混合物から選択される、前記項目のいずれかに記載の組成物。
（項目１２）
前記少なくとも１つの架橋性モノマーが、トリメチロールプロパンのポリアリルエーテル、ペンタエリスリトールのポリアリルエーテル、スクロースのポリアリルエーテルおよびその混合物から選択される、前記項目のいずれかに記載の組成物。
（項目１３）
前記少なくとも１つの架橋性モノマーが、トリメチロールプロパントリ（メタ）アクリレート、トリメチロールエタントリ（メタ）アクリレート、テトラメチロールメタントリ（メタ）アクリレートおよびその混合物から選択される、前記項目のいずれかに記載の組成物。
（項目１４）
前記少なくとも１つの架橋性モノマーが、ペンタエリスリトールジアリルエーテル、ペンタエリスリトールトリアリルエーテル、ペンタエリスリトールテトラアリルエーテルおよびその混合物から選択される、前記項目のいずれかに記載の組成物。
（項目１５）
前記ポリマーが、ラウリル硫酸ナトリウムおよび０．１ｗｔ．％の塩化ナトリウムの存在下で、線寸法で少なくとも２．５倍のプラトー膨潤を示す粒子の形態である、前記項目のいずれかに記載の組成物。
（項目１６）
前記少なくとも１つの界面活性剤が、アニオン性、カチオン性、両性、非イオン性およびその混合物から選択される、前記項目のいずれかに記載の組成物。
（項目１７）
前記少なくとも１つの界面活性剤が、アニオン性界面活性剤から選択される、前記項目のいずれかに記載の組成物。
（項目１８）
前記少なくとも１つの界面活性剤が、アニオン性界面活性剤および両性界面活性剤から選択される、前記項目のいずれかに記載の組成物。
（項目１９）
前記少なくとも１つのアニオン性界面活性剤がエトキシ化されている、前記項目のいずれかに記載の組成物。
（項目２０）
前記少なくとも１つのアニオン性界面活性剤が、平均で１〜３モルのエトキシ化を含む、前記項目のいずれかに記載の組成物。
（項目２１）
前記少なくとも１つのアニオン性界面活性剤が、平均で１〜２モルのエトキシ化を含む、前記項目のいずれかに記載の組成物。
（項目２２）
前記少なくとも１つのアニオン性界面活性剤が、ドデシル硫酸ナトリウム、ラウリル硫酸ナトリウム、ラウレス硫酸ナトリウムおよびその混合物から選択される、前記項目のいずれかに記載の組成物。
（項目２３）
前記少なくとも１つの両性界面活性剤が、コカミドプロピルベタインである、前記項目のいずれかに記載の組成物。
（項目２４）
前記少なくとも１つのポリマーおよび前記少なくとも１つの界面活性剤が、エチレンオキシド部分を実質的に含まない、前記項目のいずれかに記載の組成物。
（項目２５）
界面活性剤の濃度が、全組成物重量に対して２５ｗｔ．％未満である、前記項目のいずれかに記載の組成物。
（項目２６）
界面活性剤の濃度が、全組成物重量に対して約６〜約２０ｗｔ．％（活性物質）の範囲にある、前記項目のいずれかに記載の組成物。
（項目２７）
アニオン性界面活性剤と両性界面活性剤（活性物質）の比が、一態様では１０：１〜約２：１、他の態様では９：１、８：１、７：１  ６：１、５：１、４．５：１、４：１または３：１である、前記項目のいずれかに記載の組成物。
（項目２８）
ポリマー固体の量が、全組成物重量に対して約１〜約３ｗｔ．％の範囲にある、前記項目のいずれかに記載の組成物。
（項目２９）
前記降伏応力が少なくとも０．１Ｐａである、前記項目のいずれかに記載の組成物。
（項目３０）
前記降伏応力が少なくとも０．５Ｐａである、前記項目のいずれかに記載の組成物。
（項目３１）
前記降伏応力が少なくとも１Ｐａである、前記項目のいずれかに記載の組成物。
（項目３２）
０．５〜１．５ｍｍのサイズのビーズを２３℃で少なくとも１カ月間懸濁させることができ、前記ビーズと水の比重差が＋／−０．２〜０．５である、前記項目のいずれかに記載の組成物。
（項目３３）
０．５〜３００μｍのサイズのマイクロカプセルを２３℃で少なくとも１カ月間懸濁させることができ、マイクロカプセルビーズと水の比重差が＋／−０．０１〜０．５である、前記項目のいずれかに記載の組成物。
（項目３４）
０．５〜１．５ｍｍのサイズのビーズを２３℃で少なくとも１カ月間懸濁させることができ、前記ビーズの材料と水の比重差が０．２〜０．５である、前記項目のいずれかに記載の組成物。
（項目３５）
前記降伏応力が、ｐＨ範囲２〜１４で実質的にｐＨに非依存性である、前記項目のいずれかに記載の組成物。
（項目３６）
前記降伏応力が、ｐＨ範囲３〜１０で実質的にｐＨに非依存性である、前記項目のいずれかに記載の組成物。
（項目３７）
雲母粒子をさらに含む、前記項目のいずれかに記載の組成物。
（項目３８）
外観が真珠光沢性である、前記項目のいずれかに記載の組成物。
（項目３９）
光透過率％が少なくとも１０％である、前記項目のいずれかに記載の組成物。
（項目４０）
光透過率％が少なくとも２０％である、前記項目のいずれかに記載の組成物。
（項目４１）
粘度が、３秒−１のせん断速度で２Ｐａ・ｓ未満である、前記項目のいずれかに記載の組成物。
（項目４２）
０．１〜１秒−１のせん断速度で０．５未満のずり減粘指数を有する、前記項目のいずれかに記載の組成物。
（項目４３）
弾性係数が、固定周波数での臨界応力より低い振動応力における粘性係数より大きい、前記項目のいずれかに記載の組成物。
（項目４４）
前記ポリマーが分散ポリマーである、項目１〜４３に記載の組成物。
（項目４５）
前記ポリマーが、９５〜９９．５ｗｔ．％の少なくとも１つのビニルラクタムと少なくとも１つのＣ１〜Ｃ２２カルボン酸のビニルエステルの組合せから調製され、前記モノマーの組合せの少なくとも３０ｗｔ．％が、ビニルラクタム、０．０５〜５ｗｔ．％の少なくとも１つのＣ８〜Ｃ２２アルキル（メタ）アクリレート、任意選択で最大で５ｗｔ．％の会合性および／または半疎水性のモノマー（前記重量％は全モノマーの重量に対してである）ならびに０．０１〜１ｗｔ．％の架橋性モノマー（前記乾燥ポリマーの重量に対して）から選択される、項目４４に記載の組成物。
（項目４６）
前記ビニルラクタムがＮ−ビニルピロリドンであり、前記ビニルエステルが、ギ酸ビニル、酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、ベルサチン酸ビニル、ラウリン酸ビニル、パルミチン酸ビニル、ステアリン酸ビニルおよびその混合物から選択され、前記Ｃ８〜Ｃ２２アルキル（メタ）アクリレートが、ラウリルメタクリレート  ステアリルメタクリレート、ベヘニルメタクリレートおよびその混合物、およびその混合物から選択される、項目４５に記載の組成物。
（項目４７）
前記分散ポリマーが、３０〜９０ｗｔ．％のＮ−ビニルピロリドン、１０〜３５ｗｔ．％の酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、ベルサチン酸ビニル、ラウリン酸ビニル、パルミチン酸ビニルおよびステアリン酸ビニルから選択される少なくとも１つのビニルエステル、０〜３５ｗｔ．％のジメチルアクリルアミド、０．５〜５ｗｔ．％のラウリルメタクリレート、ステアリルメタクリレート、ベヘニルメタクリレートおよびその混合物から選択されるＣ８〜Ｃ２２アルキル（メタ）アクリレートを含むモノマー混合物から重合される、項目４６に記載の組成物。
（項目４８）
前記分散ポリマーが、Ｎ−ビニルピロリドン、酢酸ビニル、ならびにラウリルメタクリレート、ステアリルメタクリレート、ベヘニルメタクリレートおよびその混合物から選択されるＣ８〜Ｃ２２アルキル（メタ）アクリレートならびにその混合物を含むモノマー混合物から調製される、項目４７に記載の組成物。
（項目４９）
前記分散ポリマーが、６０〜９０ｗｔ．％のＮ−ビニルピロリドンを含むモノマー混合物から重合される、項目４４〜４８のいずれかに記載の組成物。
（項目５０）
前記会合性モノマーが、（ｉ）エチレン性不飽和末端基ポーション；（ｉｉ）ポリオキシアルキレン中央部ポーションおよび（ｉｉｉ）８〜３０個の炭素原子を含む疎水性末端基ポーションを含む、項目４５〜４９のいずれかに記載の組成物。
（項目５１）
前記会合性モノマーが、式ＶＩＩおよびＶＩＩＡ：
【化１２】
2014532094.tif 000004
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では約２〜約１５０、他の態様では約１０〜約１２０、さらなる態様では約１５〜約６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−または−Ｃ（Ｏ）ＮＨＣ（Ｏ）−であり；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基
スチリル基およびハロゲン基からなる群から選択される１つまたは複数の置換基を任意選択で含む）
で表される、項目４５〜５０のいずれかに記載の組成物。
（項目５２）
前記会合性モノマーが、式ＶＩＩＡ：
【化１３】
2014532094.tif 000005
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは約１０〜約６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり、Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、項目４５〜５１のいずれかに記載の組成物。
（項目５３）
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含む基から選択される末端基ポーションを含む、項目４５〜５２のいずれかに記載の組成物。
（項目５４）
前記半疎水性モノマーが、式ＶＩＩＩおよびＩＸ：
【化１４】
2014532094.tif 000006
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では約２〜約１５０、他の態様では約５〜約１２０、さらなる態様では約１０〜約６０の範囲の整数であり；Ｒ１７は水素および直鎖または分枝状Ｃ１〜Ｃ４アルキル基（例えば、メチル、エチル、プロピル、イソプロピル、ブチル、イソブチルおよびｔｅｒｔ−ブチル）から選択され；Ｄはビニルまたはアリル部分を表す）
で表される少なくとも１つのモノマーから選択される、項目４５〜５３のいずれかに記載の組成物。
（項目５５）
前記半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ    ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜約１２０、他の態様では約５〜約４５、さらなる態様では約１０〜約．２５の範囲の整数であり、「ｂ」は、一態様では約０または２〜約１２０、他の態様では約５〜約４５、さらなる態様では約１０〜約．２５の範囲の整数であり、ただし、「ａ」と「ｂ」が同時に０であることはない）
で表される少なくとも１つのモノマーから選択される、項目４５〜５４に記載の組成物。
（項目５６）
ｂが０である、項目５５に記載の組成物。
（項目５７）
前記会合性モノマーが、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレートから選択され、前記モノマーのポリエトキシ化ポーションが約２〜約５０のエチレンオキシド単位を含み、前記半疎水性モノマーがメトキシポリエチレングリコール（メタ）アクリレートまたはポリエチレングリコール（メタ）アクリレートから選択され、前記モノマーの前記ポリエトキシ化ポーションが約２〜約５０のエチレンオキシド単位を含む、項目４５〜５６に記載の組成物。
（項目５８）
前記架橋剤が、平均で３個の架橋可能な不飽和官能基を有するモノマーから選択される、項目４５〜５７１に記載の組成物。
（項目５９）
前記架橋剤がペンタエリスリトールトリアリルエーテルである、項目４５〜５８に記載の組成物。
（項目６０）
前記分散ポリマーが安定化ポリマーの存在下で調製される、項目４４〜５９に記載の組成物。
（項目６１）
前記立体安定剤が、Ｎ−ビニルピロリドン／ステアリルメタクリレート／ブチルアクリレートのコポリマー、Ｃ２０〜Ｃ２４アルキル置換コハク酸無水物とグリセリンおよび／または２〜６個のグリセリン単位を含むポリグリセロールから選択されるポリオールとの反応生成物のエステルならびにその混合物から選択される、項目６０に記載の組成物。
（項目６２）
界面活性剤の混合物を含み、前記界面活性剤混合物の少なくとも７５ｗｔ．％がエチレンオキシド部分を含む界面活性剤から構成される、前記項目のいずれかに記載の組成物。
（項目６３）
少なくとも１つの架橋された実質的に非イオン性の両親媒性ポリマーおよび少なくとも１つの界面活性剤および水を含み、前記ポリマーが５ｗｔ．％以下のイオン性モノマーを含む、前記項目のいずれかに記載の降伏応力流体。
（項目６４）
電解質をさらに含む、前記項目のいずれかに記載の組成物。
（項目６５）
前記電解質が、ピロリン酸カリウム、トリポリリン酸カリウム、クエン酸ナトリウムまたはクエン酸カリウム、塩化カルシウムおよび臭化カルシウム、ハロゲン化亜鉛、塩化バリウム  硝酸カルシウム、塩化カリウム、塩化ナトリウム、ヨウ化カリウム、臭化ナトリウムおよび臭化アンモニウム、アルカリ金属硝酸塩または硝酸アンモニウムならびにそのブレンドから選択される、項目６４に記載の組成物。
（項目６６）
前記電解質の量が、全組成物重量に対して約０．１〜約４ｗｔ．％の範囲にある、項目６５に記載の組成物。
（項目６７）
不溶性物質、微粒子材料またはその組合せをさらに含む、項目４４〜６６のいずれかに記載の組成物。
（項目６８）
前記微粒子材料が、雲母、被覆雲母、顔料、剥離剤、フケ防止剤、粘土、膨潤性粘土、ラポナイト、マイクロスポンジ、化粧品用ビーズ、化粧品用マイクロカプセル、フレークおよびその混合物から選択される、項目６７に記載の組成物。
（項目６９）
前記微粒子材料が、砂、焼結ボーキサイト、ガラス玉、セラミック材料、ポリスチレンビーズおよびその混合物から選択される、項目６７に記載の組成物。
（項目７０）
前記不溶性物質が、ガス気泡、リポソーム、シリコーンおよびその混合物から選択される、項目６７に記載の組成物。
（項目７１）
項目１〜６６のいずれかに記載の降伏応力流体を含む、掘削地下累層において使用するための掘削流体。
（項目７２）
項目１〜６６のいずれかに記載の降伏応力流体を含む、破砕地下累層において使用するための液圧破砕流体。
（項目７３）
プロッパントをさらに含む、項目７２に記載の液圧破砕流体。